(57)【要約】【課題】  本発明における課題は、帯電防止層、低屈折率層をこの順に積層し、優れた帯電防止機能、反射防止機能を有し、かつ反射光の色味を低減し、色ムラの発生を抑えた反射防止フィルムを提供するものである。【解決手段】  本発明は、透明基材の少なくとも片面に、少なくとも帯電防止層、低屈折率層をこの順で積層した反射防止フィルムであって、低屈折率層表面での表面抵抗値が１×１０１０（Ω／ｃｍ２）以下であり、さらに、Ｌ＊ａ＊ｂ＊色度系における反射色相が０≦ａ＊≦３かつ−３≦ｂ＊≦３であることを特徴とする反射防止フィルムである。また、前記帯電防止層は導電剤およびバインダーマトリックスからなり、該バインダーマトリックスは有機珪素化合物からなることを特徴とする。【選択図】  図１
2008003122.tif 000002
【特許請求の範囲】
【請求項１】
透明基材の少なくとも片面に、少なくとも帯電防止層、低屈折率層をこの順で積層した反射防止フィルムであって、低屈折率層表面での表面抵抗値が１×１０１０（Ω／ｃｍ２）以下であり、さらに、Ｌ＊ａ＊ｂ＊色度系における反射色相が０≦ａ＊≦３かつ−３≦ｂ＊≦３であることを特徴とする反射防止フィルム。
【請求項２】
前記帯電防止層は導電剤およびバインダーマトリックスからなり、該バインダーマトリックスは化学式（１）で示される有機珪素化合物、化学式（２）で示される有機珪素化合物、化学式（１）で示される有機珪素化合物の重合体、および化学式（２）で示される有機珪素化合物の重合体から選ばれる１種または２種以上の混合物からなることを特徴とする請求項１に記載の反射防止フィルム。
Ｓｉ（ＯＲ）４    （１）
Ｒ’ｍＳｉ（ＯＲ）４−ｍ    （２）
（ただし、Ｒ、Ｒ’はアルキル基。ｍは置換数であり、１≦ｍ≦４、ｍは自然数。）
【請求項３】
前記帯電防止層と、該帯電防止層の下に積層された層との屈折率差が、５％以下であることを特徴とする請求項１および２のいずれかに記載の反射防止フィルム。
【請求項４】
前記帯電防止層と、該帯電防止層の下に積層された層との屈折率差が、２％以下であることを特徴とする請求項１から３のいずれかに記載の反射防止フィルム。
【請求項５】
前記帯電防止層の光学膜厚が、ｎｄ＝２００〜３００ｎｍであることを特徴とする請求項１から４のいずれかに記載の反射防止フィルム。
【請求項６】
前記帯電防止層の光学膜厚が、ｎｄ＝２２５〜２７５ｎｍであることを特徴とする請求項１から５のいずれかに記載の反射防止フィルム。
【請求項７】
前記低屈折率層の屈折率が、光の波長５５０ｎｍにおいて、１．３３〜１．４０であることを特徴とする請求項１から６のいずれかに記載の反射防止フィルム。
【請求項８】
前記低屈折率層の光学膜厚が、ｎｄ＝１００〜１５０ｎｍであることを特徴とする請求項１から７のいずれかに記載の反射防止フィルム。
【請求項９】
平均視感反射率（Ｙ）がＹ≦１．３％であることを特徴とする請求項１から８のいずれかに記載の反射防止フィルム。
【請求項１０】
請求項１から９のいずれかに記載の反射防止フィルムを有することを特徴とする偏光板。
【請求項１１】
請求項１から９のいずれかに記載の反射防止フィルムを有することを特徴とするディスプレイ部材。
【発明の詳細な説明】
【技術分野】
【０００１】
本発明は、光学特性、特に反射光の色味出現の防止、帯電防止特性および生産性に優れ、例えば、ＬＣＤ、ＰＤＰ、ＣＲＴ、プロジェクションディスプレイ、ＥＬディスプレイ等のディスプレイの表示画面に適用される、反射防止フィルムに関する。
【背景技術】
【０００２】
一般にディスプレイは、室内外での使用を問わず、外光などが入射する環境下で使用される。この外光等の入射光は、ディスプレイ表面等において正反射され、それによる反射像が表示画像と混合することにより、画面表示品質を低下させてしまう。そのため、ディスプレイ表面等に反射防止機能を付与することは必須であり、反射防止機能の高性能化、反射防止機能以外の機能の複合化が求められている。
【０００３】
一般に反射防止機能は、透明基材上に金属酸化物等の透明薄膜からなる多層膜を形成することで得られる。これらの多層膜は、化学蒸着（ＣＶＤ）法や、物理蒸着（ＰＶＤ）法により形成することが可能だが、蒸着による形成方法は生産性が低く、大量生産に適していないという問題を抱えている。一方、多層膜の形成方法として、大面積化、連続生産、低コスト化が可能であるウェットコーティング法による反射防止膜の生産が注目されている。
【０００４】
また、これらの反射防止多層膜は、その表面が比較的柔軟であることから、表面硬度を付与するために、一般にアクリル多官能化合物の重合体からなるハードコート層を設け、その上に反射防止多層膜を形成するという手法が用いられている。このハードコート層はアクリル樹脂の特性により、高い表面硬度、光沢性、透明性、耐擦傷性を有するが、絶縁性が高いために帯電しやすく、ハードコート層を設けた製品表面への埃等の付着による汚れや、ディスプレイ製造工程において、帯電することにより障害が発生するといった問題を抱えていた。
【０００５】
そこで、帯電防止機能を付与するため、ハードコート層に導電剤を添加する方式や、基材とハードコート層の間、もしくは、ハードコート層と反射防止層の間に帯電防止層を設ける手法がなされている。しかし、前者の方法では、良好な導電性を発現させるために、多量の導電剤を添加する必要があり、その結果、ハードコート層の光線透過率および強度が低下してしまうといった問題が発生した。また、後者の方法では、一般に屈折率の高い帯電防止層を層間に積層しなければならず、それによる色味の発生や、色ムラの発生が問題であった。
【０００６】
一般的に導電剤は、イオン伝導機構である界面活性剤、電子伝導機構を有する金属酸化物等が知られているが、良好な導電性を出現させるためには、電子伝導性を有する金属酸化物を使用することが好ましく、さらに良好な導電性を得るために、帯電防止層中の金属酸化物存在比を高くする必要がある。
【０００７】
しかし、帯電防止剤として金属酸化物を含有した帯電防止層は、一般に屈折率が高く（１．７前後）、透明基材に帯電防止層、低屈折率層（屈折率１．４前後）をこの順に積層させ、帯電防止層、低屈折率層の層厚を光学膜厚ｎｄ＝１３８ｎｍ前後に設定すると、両者の層の屈折率差により、反射率波形がＶ字になり、可視光領域における短波長、および長波長領域において反射率が高くなり、反射色として、青、赤色が強く出現してしまう。一方、帯電防止層の層厚を光学膜厚ｎｄ＝２７５ｎｍ前後とすることにより、短波長、長波長領域における反射率の上昇を、相対的に防ぐことができるが、可視光波長の中心領域に反射率の極大が生じ、反射色として緑色が強く出現してしまう。
【特許文献１】特開２００６−１６４４７号公報
【発明の開示】
【発明が解決しようとする課題】
【０００８】
本発明は、帯電防止層、低屈折率層をこの順に積層し、優れた帯電防止機能、反射防止機能を有し、かつ反射光の色味を低減し、色ムラの発生を抑えた反射防止フィルムを提供することを目的とする。
【課題を解決するための手段】
【０００９】
請求項１に記載の発明は、透明基材の少なくとも片面に、少なくとも帯電防止層、低屈折率層をこの順で積層した反射防止フィルムであって、低屈折率層表面での表面抵抗値が１×１０１０（Ω／ｃｍ２）以下であり、さらに、Ｌ＊ａ＊ｂ＊色度系における反射色相が０≦ａ＊≦３かつ−３≦ｂ＊≦３であることを特徴とする反射防止フィルムである。これにより、反射色としての赤色、青色の出現を抑え、反射色が無色に極めて近く、さらに良好な帯電防止性能を有する反射防止フィルムを得ることができる。
【００１０】
請求項２に記載の発明は、前記帯電防止層は導電剤およびバインダーマトリックスからなり、該バインダーマトリックスは化学式（１）で示される有機珪素化合物、化学式（２）で示される有機珪素化合物、化学式（１）で示される有機珪素化合物の重合体、および化学式（２）で示される有機珪素化合物の重合体から選ばれる１種または２種以上の混合物からなることを特徴とする請求項１に記載の反射防止フィルムである。
Ｓｉ（ＯＲ）４    （１）
Ｒ’ｍＳｉ（ＯＲ）４−ｍ    （２）
（ただし、Ｒ、Ｒ’はアルキル基。ｍは置換数であり、１≦ｍ≦４、ｍは自然数。）
前記バインダーマトリックスが上述の有機珪素化合物からなることにより、バインダーマトリックスの屈折率を下げることができ、バインダーマトリックスの屈折率を小さくすることにより、帯電防止層と該帯電防止層の下に積層された層との屈折率差を小さくすることが可能となり、反射色相を無色に近づけることが可能となる。
【００１１】
請求項３に記載の発明は、前記帯電防止層と、該帯電防止層の下に積層された層との屈折率差が、５％以下であることを特徴とする請求項１および２のいずれかに記載の反射防止フィルムである。反射色としての赤色、青色の強い発現は、帯電防止層と該帯電防止層の下に積層された層との屈折率差により発生するが、帯電防止層と該帯電防止層の下に積層された層との屈折率差が５％以下であることにより、Ｌ＊ａ＊ｂ＊色度系における反射色相を０≦ａ＊≦３かつ−３≦ｂ＊≦３とすることができる。
【００１２】
請求項４に記載の発明は、前記帯電防止層と、該帯電防止層の下に積層された層との屈折率差が、２％以下であることを特徴とする請求項１から３のいずれかに記載の反射防止フィルムである。帯電防止層と該帯電防止層の下に積層された層との屈折率差が２％以下であることにより、反射色相をさらに無色に近づけることが可能となる。
【００１３】
請求項５に記載の発明は、前記帯電防止層の光学膜厚が、ｎｄ＝２００〜３００ｎｍであることを特徴とする請求項１から４のいずれかに記載の反射防止フィルムである。ｎｄ＝２００〜３００ｎｍとすることにより、反射率曲線をＵ字とし、反射色相を無色に近づけることができる。
【００１４】
請求項６に記載の発明は、前記帯電防止層の光学膜厚が、ｎｄ＝２２５〜２７５ｎｍであることを特徴とする請求項１から５のいずれかに記載の反射防止フィルムである。反射色相をさらに無色に近づけるためには、帯電防止層の光学膜厚はｎｄ＝２２５〜２７５ｎｍの範囲であることがより好ましい。
【００１５】
請求項７に記載の発明は、前記低屈折率層の屈折率が、光の波長５５０ｎｍにおいて、１．３３〜１．４０であることを特徴とする請求項１から６のいずれかに記載の反射防止フィルムである。１．３３〜１．４０の範囲内であることにより、可視光波長における反射率を低くすることができ、後述する平均視感反射率（Ｙ）をＹ≦１．３％とすることができる。
【００１６】
請求項８に記載の発明は、前記低屈折率層の光学膜厚が、ｎｄ＝１００〜１５０ｎｍであることを特徴とする請求項１から７のいずれかに記載の反射防止フィルムである。ｎｄ＝１００〜１５０ｎｍの範囲内であることにより、可視光波長における反射率の極小を一つ、つまり、凸部のない反射率曲線にすることができ、安定な状態で反射色相を無色に近づけることができる。
【００１７】
請求項９に記載の発明は、平均視感反射率（Ｙ）がＹ≦１．３％であることを特徴とする請求項１から８のいずれかに記載の反射防止フィルムである。平均視感反射率（Ｙ）は、反射防止機能の出現による反射率の低下を示すものであり、平均視感反射率（Ｙ）の値が小さいほど視認性が良くなる。従来の反射防止フィルムでは、Ｙが１．３％以下であると反射色が出現してしまうが、本発明の反射防止フィルムは、Ｙが１．３％以下においても反射色相が０≦ａ＊≦３かつ−３≦ｂ＊≦３であり、反射防止機能と反射光の色味の低減とを同時に満たすことができた。
【００１８】
請求項１０に記載の発明は、請求項１から９のいずれかに記載の反射防止フィルムを有することを特徴とする偏光板であり、本発明の反射防止フィルムを有することにより、良好な帯電防止性能を有し、かつ、反射光の色味を低減し、色ムラの発生を抑えた偏光板を得ることができる。
【００１９】
請求項１１に記載の発明は、請求項１から９のいずれかに記載の反射防止フィルムを有することを特徴とするディスプレイ部材であり、本発明の反射防止フィルムを有することにより、優れた画面表示品質を得ることができる。
【発明の効果】
【００２０】
請求項１に記載の発明は、透明基材の少なくとも片面に、少なくとも帯電防止層、低屈折率層をこの順で積層した反射防止フィルムであって、低屈折率層表面での表面抵抗値が１×１０１０（Ω／ｃｍ２）以下であり、さらに、Ｌ＊ａ＊ｂ＊色度系における反射色相が０≦ａ＊≦３かつ−３≦ｂ＊≦３であることを特徴とする反射防止フィルムである。これにより、反射色としての赤色、青色の出現を抑え、反射色が無色に極めて近く、さらに良好な帯電防止性能を有する反射防止フィルムを得ることができる。
【００２１】
請求項２に記載の発明は、前記帯電防止層は導電剤およびバインダーマトリックスからなり、該バインダーマトリックスは化学式（１）で示される有機珪素化合物、化学式（２）で示される有機珪素化合物、化学式（１）で示される有機珪素化合物の重合体、および化学式（２）で示される有機珪素化合物の重合体から選ばれる１種または２種以上の混合物からなることを特徴とする請求項１に記載の反射防止フィルムである。
Ｓｉ（ＯＲ）４    （１）
Ｒ’ｍＳｉ（ＯＲ）４−ｍ    （２）
（ただし、Ｒ、Ｒ’はアルキル基。ｍは置換数であり、１≦ｍ≦４、ｍは自然数。）
前記バインダーマトリックスが上述の有機珪素化合物からなることにより、バインダーマトリックスの屈折率を下げることができ、バインダーマトリックスの屈折率を小さくすることにより、帯電防止層と該帯電防止層の下に積層された層との屈折率差を小さくすることが可能となり、反射色相を無色に近づけることが可能となる。
【００２２】
請求項３に記載の発明は、前記帯電防止層と、該帯電防止層の下に積層された層との屈折率差が、５％以下であることを特徴とする請求項１および２のいずれかに記載の反射防止フィルムである。反射色としての赤色、青色の強い発現は、帯電防止層と該帯電防止層の下に積層された層との屈折率差により発生するが、帯電防止層と該帯電防止層の下に積層された層との屈折率差が５％以下であることにより、Ｌ＊ａ＊ｂ＊色度系における反射色相を０≦ａ＊≦３かつ−３≦ｂ＊≦３とすることができる。
【００２３】
請求項４に記載の発明は、前記帯電防止層と、該帯電防止層の下に積層された層との屈折率差が、２％以下であることを特徴とする請求項１から３のいずれかに記載の反射防止フィルムである。帯電防止層と該帯電防止層の下に積層された層との屈折率差が２％以下であることにより、反射色相をさらに無色に近づけることが可能となる。
【００２４】
請求項５に記載の発明は、前記帯電防止層の光学膜厚が、ｎｄ＝２００〜３００ｎｍであることを特徴とする請求項１から４のいずれかに記載の反射防止フィルムである。ｎｄ＝２００〜３００ｎｍとすることにより、反射率曲線をＵ字とし、反射色相を無色に近づけることができる。
【００２５】
請求項６に記載の発明は、前記帯電防止層の光学膜厚が、ｎｄ＝２２５〜２７５ｎｍであることを特徴とする請求項１から５のいずれかに記載の反射防止フィルムである。反射色相をさらに無色に近づけるためには、帯電防止層の光学膜厚はｎｄ＝２２５〜２７５ｎｍの範囲であることがより好ましい。
【００２６】
請求項７に記載の発明は、前記低屈折率層の屈折率が、光の波長５５０ｎｍにおいて、１．３３〜１．４０であることを特徴とする請求項１から６のいずれかに記載の反射防止フィルムである。１．３３〜１．４０の範囲内であることにより、可視光波長における反射率を低くすることができ、後述する平均視感反射率（Ｙ）をＹ≦１．３％とすることができる。
【００２７】
請求項８に記載の発明は、前記低屈折率層の光学膜厚が、ｎｄ＝１００〜１５０ｎｍであることを特徴とする請求項１から７のいずれかに記載の反射防止フィルムである。ｎｄ＝１００〜１５０ｎｍの範囲内であることにより、可視光波長における反射率の極小を一つ、つまり、凸部のない反射率曲線にすることができ、安定な状態で反射色相を無色に近づけることができる。
【００２８】
請求項９に記載の発明は、平均視感反射率（Ｙ）がＹ≦１．３％であることを特徴とする請求項１から８のいずれかに記載の反射防止フィルムである。平均視感反射率（Ｙ）は、反射防止機能の出現による反射率の低下を示すものであり、平均視感反射率（Ｙ）の値が小さいほど視認性が良くなる。従来の反射防止フィルムでは、Ｙが１．３％以下であると反射色が出現してしまうが、本発明の反射防止フィルムは、Ｙが１．３％以下においても反射色相が０≦ａ＊≦３かつ−３≦ｂ＊≦３であり、反射防止機能と反射光の色味の低減とを同時に満たすことができた。
【００２９】
請求項１０に記載の発明は、請求項１から９のいずれかに記載の反射防止フィルムを有することを特徴とする偏光板であり、本発明の反射防止フィルムを有することにより、良好な帯電防止性能を有し、かつ、反射光の色味を低減し、色ムラの発生を抑えた偏光板を得ることができる。
【００３０】
請求項１１に記載の発明は、請求項１から９のいずれかに記載の反射防止フィルムを有することを特徴とするディスプレイ部材であり、本発明の反射防止フィルムを有することにより、優れた画面表示品質を得ることができる。
【発明を実施するための最良の形態】
【００３１】
以下に本発明を詳細に説明する。
本発明の反射防止フィルムは、透明基材の少なくとも片面に、少なくとも帯電防止層、低屈折率層をこの順に積層してなる構造を有する。
【００３２】
本発明の反射防止フィルムにおける透明基材は、種々の有機高分子からなるフィルムまたはシートを用いることができる。例えば、ディスプレイ等の光学部材に通常使用される基材が挙げられ、透明性や光の屈折率等の光学特性、さらには耐衝撃性、耐熱性、耐久性などの諸物性を考慮して、ポリエチレン、ポリプロピレン等のポリオレフィン系、ポリエチレンテレフタレート、ポリエチレンナフタレート等のポリエステル系、トリアセチルセルロース、ジアセチルセルロース、セロファン等のセルロース系、６−ナイロン、６，６−ナイロン等のポリアミド系、ポリメチルメタクリレート等のアクリル系、ポリスチレン、ポリ塩化ビニル、ポリイミド、ポリビニルアルコール、ポリカーボネート、エチレンビニルアルコール等の有機高分子からなるものが用いられる。特に、ポリエチレンテレフタレート、トリアセチルセルロース、ポリカーボネート、ポリメチルメタクリレートが好ましい。さらに、これらの有機高分子に公知の添加剤、例えば帯電防止剤、紫外線吸収剤、赤外線吸収剤、可塑剤、滑剤、着色剤、酸化防止剤、難燃剤等を添加することにより機能を付加させたものも使用できる。
また、透明基材は上記の有機高分子から選ばれる１種または２種以上の混合物、または重合体からなるものでもよく、複数の層を積層させたものであってもよい。
【００３３】
本発明の反射防止フィルムにおける帯電防止層は、電子伝導機構を有する金属酸化物を含有する。電子伝導機構を有する金属酸化物としては、例えば、インジウムドープ酸化錫（ＩＴＯ）、アンチモンドープ酸化錫（ＡＴＯ）、リンドープ酸化錫（ＰＴＯ）等が挙げられる。これらの粒子径が１〜１００ｎｍの微粒子を、単体もしくは混合物として用いるのが好ましく、粒子径１〜２０ｎｍのアンチモンドープ酸化錫（ＡＴＯ）微粒子を単体として、または混合物の一成分として使用することがさらに好ましい。
【００３４】
本発明の帯電防止層に用いられるバインダーマトリックスは、化学式（１）で示される有機珪素化合物、化学式（２）で示される有機珪素化合物、化学式（１）で示される有機珪素化合物の重合体、および化学式（２）で示される有機珪素化合物の重合体から選ばれる１種または２種以上の混合物からなる。これら有機珪素化合物からなるバインダーマトリックスの屈折率は低くなるため、帯電防止層と該帯電防止層の下に積層された層との屈折率差を小さくすることができ、反射色相を無色に近づけることができる。帯電防止層とその帯電防止層中の下方部との屈折率差は１０％以下であることが好ましい。屈折率差が１０％より大きくなると、屈折率差が大きいことにより反射率曲線がＶ字となり、反射色相が大きくなってしまう。反射色相をさらに無色に近づけるためには、帯電防止層とその帯電防止層中の下方部との屈折率差は３％以下であることがより好ましい。
【００３５】
本発明の帯電防止層の光学膜厚は、ｎｄ＝２００〜３００ｎｍである。ｎｄ＝２００〜３００ｎｍとすることにより、反射率曲線をＵ字とし、反射色相を無色に近づけることができる。この範囲以外の光学膜厚では、反射率曲線がＶ字となり、反射色相が大きくなってしまう。反射色相をさらに無色に近づけるためには、帯電防止層の光学膜厚はｎｄ＝２２５〜２７５ｎｍの範囲であることがより好ましい。
【００３６】
本発明の低屈折率層には、低屈折率剤を添加することが好ましい。低屈折率剤の種類は特に限定されるものではないが、一般的にはフッ素含有樹脂、空気を含有することのできる多孔質膜、多孔質材料を核とする中空ポリマー等が挙げられる。これらの中でも、低屈折率層の光線透過率を低下させずに屈折率を下げることができる、無機多孔質微粒子などの粒子径１０〜１００ｎｍの中空微粒子を添加することが好ましい。中空微粒子の添加量は特に制限されるものではないが、層強度と低反射率とを両立させるためには、バインダーマトリックスに対して１０〜８０質量％の割合が好ましく、２０〜７０質量％の割合であることがより好ましい。
【００３７】
本発明の低屈折率層に用いられるバインダーマトリックスは、化学式（１）で示される有機珪素化合物、化学式（２）で示される有機珪素化合物、化学式（１）で示される有機珪素化合物の重合体、および化学式（２）で示される有機珪素化合物の重合体から選ばれる１種または２種以上の混合物からなることが好ましく、低屈折率層表面に防汚機能を付与させるために、化学式（３）で示される有機珪素化合物、または化学式（３）で示される有機珪素化合物の重合体を混合させることがより好ましい。
Ｒ’’ｎＳｉ（ＯＲ）４−ｎ
（ただし、Ｒはアルキル基。Ｒ’’はフルオロアルキル基、またはフルオロアルキレンオキサイド基を有する非反応性官能基。ｎは置換数であり、１≦ｎ≦４、ｎは自然数。）
【００３８】
本発明の反射防止フィルムにおいて、高い強度を付与するために、透明基材と帯電防止層との間に、分子中にアクリロイルオキシ基またはメタアクリロイルオキシ基を含有する多官能性モノマーを主成分とする電子線硬化型樹脂からなるハードコート層を設けることが好ましい。また、このハードコート層表面をアルカリ処理することがより好ましい。  
【００３９】
本発明の反射防止フィルムの帯電防止層は、電子伝導機構を有する金属酸化物を含有するため、低屈折率層表面での表面抵抗値を１×１０１０Ω／ｃｍ２以下とすることができ、かつ帯電防止層のバインダーマトリックスを有機珪素化合物またはその重合体とし、さらにその光学膜厚をｎｄ＝２２５〜２７５ｎｍとすることにより、屈折率を低下させ、帯電防止層中の下方部との屈折率差を３％以下に抑えることができ、その結果、低屈折率層の持つ低反射率を損なわず、０≦ａ＊≦３かつ−３≦ｂ＊≦３という、無色（ａ＊＝０、ｂ＊＝０）に極めて近い反射色相を持つ反射防止フィルムを得ることができた。ここで屈折率とは、反射率曲線の極大、極小より計算される積層膜の屈折率である。
【００４０】
以下、本発明を実施例に基づいて詳細に説明するが、本発明の技術範囲はこれらの実施形態に限定されるものではない。
【実施例】
【００４１】
透明基材、ハードコート層、帯電防止層、低屈折率層を以下に示す方法により積層し、その性能を下記の方法に従って評価した。
（分光反射率）
自動分光光度計（日立製作所製、Ｕ−４０００）を用い、入射角５度における分光反射率を測定した。なお、測定の際には、透明基材において積層の施されていない面につや消し黒色塗料を塗布し、反射防止の処理を行った。
（平均視感反射率および色相）
自動分光光度計（日立製作所製、Ｕ−４０００）を用い、入射角５度における分光反射率により、Ｃ光源、２度視野の条件下における、平均視感反射率（Ｙ％）、色相（ａ＊、ｂ＊）を算出した。
（表面抵抗値）
ＪＩＳ  Ｋ６９１１に準拠して測定を行った。
（目視評価）
積層の施されていない面につや消し黒色塗料を塗布し、反射防止の処理を行った反射防止フィルムを目視で観察し、色ムラの発生を評価した。評価基準を下に示す。
明るい環境下でも色ムラが見えにくい：◎
明るい環境下にて色ムラが見える：○
暗い環境下でも色ムラが見える：△
暗い環境下にて色ムラがはっきりと見える：×
【００４２】
＜ハードコート層形成用の塗布液の調整＞
透明基材として、厚み８０μｍのトリアセチルセルロースフィルムを用いた。また、ジペンタエリスリトールトリアクリレート、ペンタエリスリトールテトラアクリレート、およびウレタンアクリレートを用いてハードコート層用の塗布液を調製した。
【００４３】
＜ハードコート層の形成＞
上述のハードコート層用塗布液を、乾燥膜厚が５μｍになるように透明基材上に塗布し、１２０Ｗのメタルハライドランプを２０ｃｍの距離から１０秒間照射することにより、ハードコート層を形成した。
【００４４】
＜ハードコート層の表面処理＞
ハードコート層を形成した透明基材を、５０℃に加熱した１．５Ｎ−ＮａＯＨ水溶液に２分間浸漬してアルカリ処理を行い、水洗後、０．５Ｎ質量％のＨ２ＳＯ４水溶液に、室温で３０秒間浸漬し中和させ、水洗、乾燥処理を行った。
【００４５】
＜帯電防止層の形成＞
テトラエトキシシランからなる有機珪素化合物を原料とし、これを加水分解して得られたオリゴマーからなる有機珪素化合物の重合体を得た。この有機珪素化合物の重合体５質量部と、一次粒子系が８ｎｍのアンチモンドープ酸化錫（ＡＴＯ）微粒子を５質量部とを混合し、塗布液を調製した。この塗布液を、乾燥時の光学膜厚がｎｄ＝２５０ｎｍとなるようにハードコート層上に塗布し、加熱乾燥させることで帯電防止層を形成した。
【００４６】
＜低屈折率層の形成＞
テトラエトキシシランからなる有機珪素化合物と、化学式（３）で示されるフルオロアルキル基を有する有機珪素化合物１Ｈ，１Ｈ，２Ｈ，２Ｈ−パーフルオロオクチルトリメトキシシランを原料とし、これを加水分解して得られた有機珪素化合物の重合体を５質量部、低屈折率シリカ微粒子５質量部を混合し、低屈折率層用の塗布液を調製した。この塗布液を、乾燥時の光学膜厚がｎｄ＝１２５ｎｍとなるように、上記帯電防止層上に塗布し、加熱乾燥させることで低屈折率層を形成した。
【００４７】
＜比較例１＞
実施例１の帯電防止層の形成において、乾燥時の光学膜厚をｎｄ＝１２５ｎｍとなるようにし、それ以外は実施例１と同様にして、ａ＊＝５．７８、ｂ＊＝−３．５９の反射防止フィルムを形成した。
【００４８】
＜比較例２＞
実施例１の帯電防止層の形成において、バインダーマトリックスとして、ペンタエリスリトールトリアクリレートからなるアクリル系樹脂５質量部を用い、アンチモンドープ酸化錫（ＡＴＯ）微粒子を５質量部として塗布液を調製し、屈折率差５．１％とし、乾燥時の光学膜厚をｎｄ＝１２５ｎｍとなるようにハードコート層上に塗布し、それ以外は実施例１と同様にして、ａ＊＝７．９９、ｂ＊＝−１５．９０の反射防止フィルムを得た。
【００４９】
実施例、比較例１および比較例２で得られた反射防止フィルムにおいて、平均視感反射率、色相、表面抵抗値、目視の評価を行った結果を表１に示す。また、実施例、比較例１および比較例２で得られた反射防止フィルムにおいて、分光反射率を測定した結果をそれぞれ図１〜３に示す。
【００５０】
表１および図１〜３から明らかなように、実施例では、波長における分光反射率曲線が、４５０〜６００ｎｍの範囲において、フラットな線になっている。このため、反射色相が抑えられ、反射色が無色に近いものになっている。また、表面抵抗値が低く、充分な導電性を示していることが分かる。さらに、分光反射率曲線がフラットになっていることにより、微小な光学膜厚の変動による色ムラの発生も抑えられており、目視評価において良好な結果が得られた。
【００５１】
【表１】
2008003122.tif 000003
【００５２】
比較例１では、帯電防止層、低屈折率層の構造が同じであるにもかかわらず、帯電防止層の光学膜厚が異なるだけで、反射光の色味が大きくなっている。これは、帯電防止層による反射率の極小と、低屈折率層による反射率の極小が一致してしまうためであり、分光反射曲線がＶ字となり、反射光の色味が大きくなってしまう。また、これにより、微小な光学膜厚の変動による色ムラの発生が認められ、目視での評価が悪化している。
【００５３】
比較例２では、帯電防止層のバインダーマトリックスを実施例の有機珪素化合物もしくは有機珪素化合物の重合体ではなく、アクリル系樹脂にしたものであるが、これにより帯電防止層の光学特性に変化が生じ、反射光の色味がさらに大きくなってしまっている。また、微小な光学膜厚の変化による色ムラも大きく発生しており、目視での評価は最も悪かった。
【００５４】
以上の結果から明らかなように、本発明の反射防止フィルムは、低反射の特性を充分に維持しつつ、反射色相が無色に近く、色ムラが少なく、さらに良好な導電性を同時に発現させることが可能であり、電子伝導機構を持つ金属酸化物を導電剤に使用する際に発生する色味の問題を克服し、さらに反射色を無色に近づけることができるため、生産性の良い塗工方式によって、色ムラを容易に制御できる反射防止フィルムを提供することができる。
【図面の簡単な説明】
【００５５】
【図１】実施例で得られた反射防止フィルムの分光反射率を示すグラフである。
【図２】比較例１で得られた反射防止フィルムの分光反射率を示すグラフである。
【図３】比較例２で得られた反射防止フィルムの分光反射率を示すグラフである。
【図１】
2008003122.tif 000004
【図２】
2008003122.tif 000005
【図３】
2008003122.tif 000006